重量平均分子量Mwが70万~90万であり、数平均分子量Mnが20万~40万であり、かつ分子量分布Mw/Mnが1.5~3.0であるブタジエンゴム5~40質量部と、天然ゴムおよび/またはイソプレンゴム60~95質量部とからなるジエン系ゴム100質量部に対して、数平均分子量Mnが2万~5万であるブタジエン重合体を10~30質量部、およびCTAB吸着比表面積が100~150m2/gのカーボンブラックを30~60質量部配合してなることを特徴とするタイヤ用ゴム組成物。請求項1に記載のタイヤ用ゴム組成物をトレッドに使用した空気入りタイヤ。したがって本発明の目的は、優れた低燃費性を有するとともに、加工性、破断特性および耐摩耗性も向上したタイヤ用ゴム組成物およびそれを用いた空気入りタイヤを提供することにある。本発明者らは鋭意研究を重ねた結果、特定の高分子量ブタジエンゴムと天然ゴムおよび/またはイソプレンゴムとを組み合わせ、そこに特定の低分子量ブタジエン重合体の特定量および特定の比表面積を有するカーボンブラックの特定量を配合することにより、上記課題を解決できることを見出し、本発明を完成することができた。すなわち本発明は以下のとおりである。1.重量平均分子量Mwが70万~90万であり、数平均分子量Mnが20万~40万であり、かつ分子量分布Mw/Mnが1.5~3.0であるブタジエンゴム5~40質量部と、天然ゴムおよび/またはイソプレンゴム60~95質量部とからなるジエン系ゴム100質量部に対して、数平均分子量Mnが2万~5万であるブタジエン重合体を10~30質量部、およびCTAB吸着比表面積が100~150m2/gのカーボンブラックを30~60質量部配合してなることを特徴とするタイヤ用ゴム組成物。2.前記1に記載のタイヤ用ゴム組成物をトレッドに使用した空気入りタイヤ。本発明によれば、特定の高分子量ブタジエンゴムと天然ゴムおよび/またはイソプレンゴムとを組み合わせ、そこに特定の低分子量ブタジエン重合体の特定量および特定の比表面積を有するカーボンブラックの特定量を配合したので、優れた低燃費性を有するとともに、加工性、破断特性および耐摩耗性も向上したタイヤ用ゴム組成物およびそれを用いた空気入りタイヤを提供することができる。以下、本発明をさらに詳細に説明する。図1は、空気入りタイヤの一例の部分断面図である。図1において、空気入りタイヤは左右一対のビード部1およびサイドウォール2と、両サイドウォール2に連なるトレッド3からなり、ビード部1、1間にスチールコードが埋設されたカーカス層4が装架され、カーカス層4の端部がビードコア5およびビードフィラー6の廻りにタイヤ内側から外側に折り返されて巻き上げられている。ビードフィラー6は2つの部材から構成され、その上部は上ビードフィラー62であり、下部は下ビードフィラー64である。トレッド3においては、カーカス層4の外側に、ベルト層7がタイヤ1周に亘って配置されている。ベルト層7の両端部には、ベルトクッション8が配置されている。また、トレッド3の内周側には、アンダートレッド31が配置されている。空気入りタイヤの内面には、タイヤ内部に充填された空気がタイヤ外部に漏れるのを防止するために、インナーライナー9が設けられ、インナーライナー9を接着するためのタイゴム10が、カーカス層4とインナーライナー9との間に積層されている。また、ビード部1においてはリムに接する部分にリムクッション11が配置されている。以下に説明する本発明のタイヤ用ゴム組成物は、トレッド3に有用であり、とくにキャップトレッドに有用である。ジエン系ゴム本発明で使用されるジエン系ゴムは、重量平均分子量Mwが70万~90万であり、数平均分子量Mnが20万~40万であり、かつ分子量分布Mw/Mnが1.5~3.0であるブタジエンゴム以下、高分子量BRという5~40質量部と、天然ゴムNRおよび/またはイソプレンゴムIR60~95質量部とからなる。なお、ジエン系ゴムの合計量は100質量部とする。高分子量BRの配合量が5質量部未満では、使用量が少な過ぎて本発明の効果を奏することができない。逆に40質量部を超えると、粘度が高くなり、特に押し出し加工性が悪化する。さらに好ましい配合量は、高分子量BRが10~35質量部、NRおよび/またはIRが65~90質量部である。前記のように、高分子量BRは、重量平均分子量Mwが70万~90万であり、数平均分子量Mnが20万~40万であり、かつ分子量分布Mw/Mnが1.5~3.0である必要がある。当該分子量の範囲を一つでも満たさない場合、本発明の効果を奏することができない。なお、本発明において重量平均分子量Mwおよび数平均分子量Mnは、ポリスチレン換算によるゲルパーミエーションクロマトグラフィーGPC測定により求めた値である。また測定器としては、カラムPolymerLaboratories製MIXED-B三本を直列に連結し、検出器として示差屈折計東ソー株製RI-8020、溶離液としてテトラヒドロフラン、カラム温度として40°Cの条件を採用した。高分子量BRの重量平均分子量Mwは、71~80万が好ましく、71~78万がさらに好ましい。高分子量BRの数平均分子量Mnは、22~38万が好ましく、25~35万がさらに好ましい。高分子量BRの分子量分布Mw/Mnは、1.8~2.7が好ましい。低分子量ブタジエン重合体本発明で使用する低分子量ブタジエン重合体は、数平均分子量Mnが2万~5万である必要がある。低分子量ブタジエン重合体の数平均分子量Mnが2万未満であると、発熱性が悪化する。逆に5万を超えると、粘度低減効果が低下する。低分子量ブタジエン重合体の数平均分子量Mnは、22万~4.8万が好ましく、2.5万~4.5万がさらに好ましい。カーボンブラック本発明で使用されるカーボンブラックは、CTAB吸着比表面積が100~150m2/gである必要がある。CTAB吸着比表面積が100m2/g未満では、破断特性および耐摩耗性が悪化する。逆に150m2/gを超えると、加工性および発熱性が悪化する。さらに好ましいCTAB吸着比表面積は、110~145m2/gである。なお、カーボンブラックのCTAB吸着比表面積は、JISK6217-3に準拠して、測定するものとする。充填剤本発明のタイヤ用ゴム組成物は、前記のカーボンブラック以外にも、各種充填剤を配合することができる。充填剤としてはとくに制限されず、用途により適宜選択すればよいが、例えばシリカ、クレー、タルク、炭酸カルシウム等の無機充填剤を挙げることができる。タイヤ用ゴム組成物の配合割合本発明のタイヤ用ゴム組成物は、前記ジエン系ゴム100質量部に対し、低分子量ブタジエン重合体を10~30質量部、CTAB吸着比表面積が100~150m2/gのカーボンブラックを30~60質量部配合することを特徴とする。低分子量ブタジエン重合体の配合量が10質量部未満では、添加量が少な過ぎて本発明の効果を奏することができない。逆に30質量部を超えると、発熱性、引張強度、耐摩耗性が悪化する。前記カーボンブラックの配合量が30質量部未満では、充分な補強効果が得られず、引張強度や耐摩耗性が悪化する。逆に60質量部を超えると、切断時伸び、発熱性が共に悪化する。さらに好ましい前記配合割合は、前記ジエン系ゴム100質量部に対し、低分子量ブタジエン重合体が15~25質量部、CTAB吸着比表面積が100~150m2/gのカーボンブラックが35~55質量部である。本発明のタイヤ用ゴム組成物には、前記した成分に加えて、加硫又は架橋剤、加硫又は架橋促進剤、各種オイル、老化防止剤、可塑剤などのゴム組成物に一般的に配合されている各種添加剤を配合することができ、かかる添加剤は一般的な方法で混練して組成物とし、加硫又は架橋するのに使用することができる。これらの添加剤の配合量も、本発明の目的に反しない限り、従来の一般的な配合量とすることができる。また本発明のタイヤ用ゴム組成物は従来の空気入りタイヤの製造方法に従って空気入りタイヤを製造するのに使用することができる。以下、本発明を実施例および比較例によりさらに説明するが、本発明は下記例に制限されるものではない。実施例1~6および比較例1~11サンプルの調製表1に示す配合質量部において、加硫促進剤および硫黄を除く成分を1.5リットルの密閉式バンバリーミキサーで5分間混練した後、温度150°Cでマスターバッチを放出し室温冷却した。その後このマスターバッチをロールにて、加硫促進剤および硫黄を加え2分間混練し、タイヤ用ゴム組成物を得た。次に得られたゴム組成物を所定の金型中で160°Cで20分間プレス加硫して加硫ゴム試験片を調製した。得られた加硫ゴム試験片について以下に示す試験法で物性を測定した。ムーニー粘度ML14:100°C:上記タイヤ用ゴム組成物を用い、JIS6300-1に準拠して、L型ローターを用いて測定した。結果は、比較例1を100として指数で示した。指数が低いほど粘度が低く、加工性が良好であることを示す。引張試験:JISK6251JIS3号ダンベルに準拠して、室温にて引張試験を実施し、引張強度TBおよび切断時伸びEBを測定した。比較例1を100として指数で示した。指数が大きいほど強度が高く、耐チッピング性に優れることを示す。発熱性:株東洋精機製作所製の粘弾性スペクトロメーターを用いて、初期歪=10、振幅=±2、周波数=20Hzの条件下でtanδ60°Cを測定し、この値をもって発熱性を評価した。結果は、比較例1を100として指数で示した。指数が低いほど、低発熱性であることを示す。耐摩耗性:JISK6264に準拠し、ランボーン摩耗試験機岩本製作所株製を使用して、温度20°C、試験片表面回転速度80m/min、荷重40N、スリップ率30、時間10分の条件で試験片の摩耗質量を測定し、摩耗体積を算出した。比較例1の摩耗体積の値の逆数を100として指数表示にした。指数が高いほど耐摩耗性が良好であることを示す。結果を表1に併せて示す。1:NRRSS32:BR-1日本ゼオン株製Nipol1220、重量平均分子量Mw=49万、数平均分子量Mn=18万、分子量分布Mw/Mn=2.73:高分子量BR-2Lanxess社製BunaCB21、重量平均分子量Mw=77万、数平均分子量Mn=33万、分子量分布Mw/Mn=2.44:高分子量BR-3Lanxess社製BunaCB22、重量平均分子量Mw=72万、数平均分子量Mn=30万、分子量分布Mw/Mn=2.45:BR-4Lanxess社製BunaCB25、重量平均分子量Mw=59万、数平均分子量Mn=25万、分子量分布Mw/Mn=2.46:BR-5Polimeri社製NEOCISBR40、重量平均分子量Mw=76万、数平均分子量Mn=20万、分子量分布Mw/Mn=3.87:カーボンブラック-1キャボットジャパン社製N330、CTAB吸着比表面積=80m2/g8:カーボンブラック-2Cabot社製Vulcan10H、CTAB吸着比表面積138m2/g9:カーボンブラック-3新日化カーボン社製ニテロン415UD、CTAB吸着比表面積=181m2/g10:オイルHR社製VIVATEC40011:低分子量ブタジエン重合体-1株クラレ製LBR-307、数平均分子量Mn=800012:低分子量ブタジエン重合体-2株クラレ製LBR-305、数平均分子量Mn=2600013:低分子量ブタジエン重合体-3株クラレ製LBR-300、数平均分子量Mn=4400014:亜鉛華正同化学工業株製酸化亜鉛3種15:ステアリン酸千葉脂肪酸株製ステアリン酸50S16:老化防止剤FLEXSYS社製SANTOFLEX6PPD17:加硫促進剤大内新興化学工業株製ノクセラーNS-P18:硫黄鶴見化学工業株製金華印油入微粉硫黄上記の表1から明らかなように、実施例1~6で調製されたタイヤ用ゴム組成物は、特定の高分子量ブタジエンゴムと天然ゴムおよび/またはイソプレンゴムとを組み合わせ、そこに特定の低分子量ブタジエン重合体の特定量および特定の比表面積を有するカーボンブラックの特定量を配合したので、従来の代表的な比較例1のゴム組成物に対し、優れた発熱性を有するとともに、粘度が低くなるため加工性に優れ、また破断特性および耐摩耗性にも優れる。これに対し、比較例2は、比較例1のゴム組成物においてBRを高分子量BRに置き換えた例であり、粘度が上昇しており、加工性が悪化する。比較例3は、比較例2のゴム組成物においてオイルを添加して粘度の低下を図ったものの、発熱性および耐摩耗性が悪化している。比較例4は、数平均分子量Mnが本発明で規定する下限未満である低分子量ブタジエン重合体を用いているので、発熱性が悪化している。比較例5は、重量平均分子量が本発明で規定する下限未満であるBRを用いているので、発熱性および耐摩耗性が悪化している。比較例6は、分子量分布Mw/Mnが本発明で規定する上限を超えるBRを用いているので、発熱性が悪化している。比較例7は、カーボンブラックのCTAB吸着比表面積が本発明で規定する下限未満であるので、破断特性および耐摩耗性が悪化している。比較例8は、カーボンブラックのCTAB吸着比表面積が本発明で規定する上限を超えているので、粘度および発熱性が悪化している。比較例9は、低分子量ブタジエン重合体の配合量が本発明で規定する上限を超えているので、破断特性、発熱性および耐摩耗性が共に悪化した。比較例10は、カーボンブラックの配合量が本発明で規定する下限未満であるので、耐摩耗性が悪化した。比較例11は、カーボンブラックの配合量が本発明で規定する上限を超えているので、発熱性および破断伸びが悪化した。